또한 , 일반 적 으로 , 연질 의 페라이트 상 이나 상부 베이 나이트 상 을 주상 으로 하 고 , 주상 중 에 , 경질 의 제 2 상 조직 인 하부 베이 나이트 상 및 / 또는 템퍼링 마르텐 사이트 상 , 마르텐 사이트 상 이 존재 하 면 , 구멍 확장 시험 시 에 주상 과 제 2 상 의 계면 에 보이드 ( voids ) 가 발생 한다 . 발생 한 보이드 끼리 가 연결 됨 으로써 , 구멍 확장 시험 의 조기 에 판 두께 를 관통 하 는 균열 에 이르 기 때문 에 , 신장 플랜지 성형 성 이 저하 한다 . 또한 , 제 2 상 의 면적 률 이 커지 면 , 열연 강판 의 저온 인성 을 열화 시키 는 것 이 알려져 있 다 . 그래서 , 본 발명자 들 은 더 한 층 의 연구 를 행하 여 , 상부 베이 나이트 상 을 주상 으로 하 고 , 하부 베이 나이트 상 및 / 또는 템퍼링 마르텐 사이트 상 , 마르텐 사이트 상 중 1 종 또는 2 종 을 함유 하 는 조직 을 제 2 상 으로 한 경우 의 당해 제 2 상 에 있 어서 의 원 상당 직경 0 . 5 ㎛ 미만 의 비율 을 많 게 함 으로써 , 구멍 확장 시험 시 에 주상 과 제 2 상 의 계면 에 보이드 가 생기 기 어려워 지 고 , 추가 로 원 상당 직경 0 . 5 ㎛ 이상 인 제 2 상 의 수밀도 를 제어 함 으로써 , 발생 한 보이드 의 연결 이 일어나 기 어려워 지 고 , 그 결과 , 신장 플랜지 성형 성 이 현저 하 게 저하 하 지 않 고 , 장 출 성형 성 이 높 은 , 인장 강도 ( TS ) 가 980 ㎫ 이상 인 열연 강판 을 확보 할 수 있 는 것 을 새롭 게 알 게 되 었 다 . 또한 , 주상 의 면적 평균 입경 ( 평균 입경 ) 과 , 제 2 상 의 면적 률 을 제어 함 으로써 우수 한 저온 인성 이 얻 어 지 는 것 을 새롭 게 알 게 되 었 다 . 추가 로 , 열연 강판 의 조직 을 제어 한 후 에 , 열연 강판 의 표면 의 산술 평균 거칠 기 ( Ra ) 를 제어 함 으로써 , 우수 한 굽 힘 성형 성 을 확보 할 수 있 는 것 을 새롭 게 알 게 되 었 다 .